Vitrage feuilleté comprenant deux feuilles de verre séparées par un intercalaire de feuilletage, dans lequel l’intercalaire de feuilletage comprend successivement : une première couche comprenant un polymère choisi parmi le poly(butyral de vinyle) (PVB), l’éthylène-acétate de vinyle (EVA), les résines ionomères et leurs mélanges, une deuxième couche comprenant un matériau choisi parmi les polycarbonates, le verre, le polyuréthane thermoplastique (TPU), les résines ionomères, le polytéréphtalate d'éthylène (PET) et leurs mélanges, et une troisième couche comprenant un polymère choisi parmi le poly(butyral de vinyle) (PVB), l’éthylène-acétate de vinyle (EVA), les résines ionomères et leurs mélanges, dans lequel l’épaisseur totale e TOT de l’intercalaire de feuilletage est inférieure ou égale à 0,73 mm et e TOT = 0,75 e 1,3 + 0,19 e TOT = 0,76 – 3 e 2 où e 1,3 est la somme des épaisseurs des première et troisième couches et e 2 est l’épaisseur de la deuxième couche. Vitrage feuilleté selon la revendication précédente, dans lequel la valeur de l’adhésion entre le verre et l’intercalaire de feuilletage, mesurée par la méthode TCT à 33 mm.s -1 et 20°C est comprise de 4 kJ/m² + 8 kJ/m 3 x e TOT (mm) à 14 kJ/m 2 + 8 kJ/m 3 x e TOT (mm), et la couche adhésive intercalaire a une résistance à l’ouverture et à la propagation de déchirure supérieure à 30 kJ/m 2 . Vitrage feuilleté selon l’une quelconque des revendications précédentes, dans lequel au moins une des première et troisième couches comprend du PVB, en particulier les première et troisième couches comprennent du PVB et de préférence, les première et troisième couches sont constituées de PVB. Vitrage feuilleté selon l’une quelconque des revendications précédentes, dans lequel la deuxième couche comprend du PET, en particulier la deuxième couche est constituée de PET. Vitrage feuilleté selon l’une quelconque des revendications précédentes, ledit vitrage appartenant à la classe P2A selon la norme NF EN 356. Vitrage feuilleté selon l’une quelconque des revendications précédentes, dans lequel e TOT est compris de 0,25 mm à 0,73 mm, en particulier e TOT est compris de 0,40 mm à 0,70 mm et de préférence e TOT est compris de 0,50 mm à 0,61 mm. Vitrage feuilleté selon l’une quelconque des revendications précédentes, dans lequel les feuilles de verres sont constituées de verre minéral tel que flotté, sodocalcique, aluminosilicate, borosilicate, éventuellement trempé thermiquement ou renforcé chimiquement. Vitrage feuilleté selon l’une quelconque des revendications précédentes, dans lequel au moins une feuille de verre porte au moins une couche ou un empilement de couches fonctionnel(le) transparent(e) tel(le) qu’obtenu(e) par pulvérisation cathodique assistée par magnétron, par dépôt chimique en phase vapeur (CVD), par voie liquide telle que par sol-gel, consistant en une couche ou un empilement de contrôle thermique, antisolaire, bas-émissi(f)(ve), antireflet, une couche de modification de la tension superficielle, hydrophobe, hydrophile, autonettoyante photocatalytique, une couche électroconductrice reliée à une source de courant électrique, de chauffage antigivre, antibuée. Vitrage isolant comprenant un assemblage de vitrages parallèles, deux vitrages consécutifs dans l’assemblage étant séparés par une cavité renfermant une lame de gaz, ledit vitrage isolant comprenant au moins un vitrage feuilleté selon l’une quelconque des revendications précédentes. Vitrage isolant selon la revendication précédente, dans lequel les vitrages qui ne sont pas l’au moins un vitrage feuilleté selon l’une quelconque des revendications 1 à 8, sont des verres monolithiques, en particulier choisis parmi les polymères structuraux, de préférence le poly(méthacrylate de méthyle), le polycarbonate, le polyuréthane structural ; les verres sodocalciques ; les verres d’aluminosilicate ; les verres de borosilicate ; facultativement trempés thermiquement ou trempés chimiquement. Vitrage isolant selon la revendication précédente, dans lequel les verres monolithiques ont une épaisseur comprise de 1 mm à 25 mm. Vitrage isolant selon l’une quelconque des revendications 9 à 11, dans lequel chaque lame de gaz a une épaisseur comprise de 4 mm à 30 mm. Vitrage isolant selon l’une quelconque des revendications 9 à 12, dans lequel le gaz est un gaz isolant choisi parmi l’air, l’argon, le krypton, le xénon et leurs mélanges. Procédé d’obtention d’un vitrage feuilleté selon l’une quelconque des revendications 1 à 8, comprenant une étape de laminage de l’intercalaire de feuilletage entre deux feuilles de verre. Procédé selon la revendication précédente, dans lequel l’étape de laminage comprend : - une étape de chauffage à une température comprise de 40 °C à 100 °C, en particulier de 45 °C à 80 °C et de préférence de 50 °C à 70 °C, - une étape de calandrage sous une pression comprise de 2 à 10 bars, en particulier de 3 à 8 bars et de préférence de 4 à 6 bars, et - une étape d’autoclavage durant de 1 à 10 heures, en particulier de 2 à 8 heures et de préférence de 3 à 6 heures, à une température comprise de 80 °C à 200 °C, en particulier de 100 °C à 180 °C, et de préférence de 120 °C à 160 °C et sous une pression comprise de 10 à 17 bars, en particulier de 11 à 16 bars, de préférence de 12 à 15 bars.